(57)【要約】本発明は、分子の末端および／または側鎖に架橋性基を有する少なくとも１つのフルオロオレフィン重合体及び分子の末端および／または側鎖に架橋性基を有する少なくとも１つの非フルオロオレフィン重合体を含む樹脂組成物、並びに、イソシアネート、メラミン、ヒドラジド、カルボジイミド、シラン及びエポキシ化合物からなる群から選ばれる少なくとも１種の硬化剤を含む水性エマルション樹脂組成物を提供するものである。また、本発明は、分子の末端及び／又は側鎖に少なくとも１つの共有結合により連結されたフルオロオレフィン重合体と非フルオロオレフィン重合体の少なくとも１つの化学結合体（ｃｈｅｍｉｃａｌｌｙ  ｂｏｎｄｅｄ  ｐｒｏｄｕｃｔ）を含み、フルオロオレフィン重合体と非フルオロオレフィン重合体の一方または両方が架橋性基を有する水性エマルション樹脂組成物を提供するものである。【特許請求の範囲】
【請求項１】
分子の末端および／または側鎖に架橋性基を有する少なくとも１つのフルオロオレフィン重合体及び分子の末端および／または側鎖に架橋性基を有する少なくとも１つの非フルオロオレフィン重合体を含む樹脂組成物、並びに、イソシアネート、メラミン、ヒドラジド、カルボジイミド、シラン及びエポキシ化合物からなる群から選ばれる少なくとも１種の硬化剤を含む水性エマルション樹脂組成物。
【請求項２】
硬化剤がイソシアネートであり、フルオロオレフィン重合体の架橋性基と非フルオロオレフィン重合体の架橋性基の組み合わせが、水酸基（フルオロオレフィン重合体）／水酸基（非フルオロオレフィン重合体）、カルボキシル基（フルオロオレフィン重合体）／水酸基（非フルオロオレフィン重合体）、あるいは、スルフォン酸基（フルオロオレフィン重合体）／水酸基（非フルオロオレフィン重合体）である請求項１記載の組成物
【請求項３】
硬化剤がヒドラジドであり、フルオロオレフィン重合体の架橋性基と非フルオロオレフィン重合体の架橋性基の組み合わせが、水酸基（フルオロオレフィン重合体）／ケトン基（非フルオロオレフィン重合体）、カルボキシル基（フルオロオレフィン重合体）／ケトン基（非フルオロオレフィン重合体）、あるいは、スルフォン酸基（フルオロオレフィン重合体）／ケトン基（非フルオロオレフィン重合体）、である請求項１記載の組成物
【請求項４】
硬化剤がカルボジイミドであり、フルオロオレフィン重合体の架橋性基と非フルオロオレフィン重合体の架橋性基の組み合わせが、水酸基（フルオロオレフィン重合体）／カルボキシル基（非フルオロオレフィン重合体）、カルボキシル基（フルオロオレフィン重合体）／カルボキシル基（非フルオロオレフィン重合体）、カルボキシル基（フルオロオレフィン重合体）／水酸基（非フルオロオレフィン重合体）、あるいは、スルフォン酸基（フルオロオレフィン重合体）／カルボキシル基（非フルオロオレフィン重合体）である請求項１記載の組成物
【請求項５】
フルオロオレフィン重合体がポリフッ化ビニリデンである請求項１記載の組成物。
【請求項６】
樹脂組成物がシード重合法により製造された請求項１記載の組成物。
【請求項７】
硬化剤がＰＥＯ変性イソシアネートである請求項１に記載の組成物。
【請求項８】
分子の末端及び／又は側鎖に少なくとも１つの共有結合により連結されたフルオロオレフィン重合体と非フルオロオレフィン重合体の少なくとも１つの化学結合体（ｃｈｅｍｉｃａｌｌｙ  ｂｏｎｄｅｄ  ｐｒｏｄｕｃｔ）を含み、フルオロオレフィン重合体と非フルオロオレフィン重合体の一方または両方が架橋性基を有する水性エマルション樹脂組成物。
【請求項９】
イソシアネート、メラミン、ヒドラジド、カルボジイミド、シラン及びエポキシの化合物からなる群から選ばれる少なくとも１種の硬化剤をさらに含む請求項８に記載の組成物。
【請求項１０】
フルオロオレフィン重合体の架橋基と、それと共有結合を形成し得る非フルオロオレフィン重合体の官能基の組み合わせが、カルボキシル基／エポキシ基、カルボキシル基／水酸基、カルボキシル基／アミノ基、水酸基／エポキシ基、水酸基／イソシアネート基、水酸基／カルボキシル基、エポキシ基／カルボキシル基、エポキシ基／水酸基、スルフォン酸基／アミノ基、スルフォン酸基／水酸基、及び、スルフォン酸基／エポキシ基からなる群から選ばれる少なくとも１種である請求項８記載の組成物
【請求項１１】
フルオロオレフィン重合体がフッ化ビニリデン重合体である請求項８記載の組成物。
【請求項１２】
硬化剤がＰＥＯ変性イソシアネートである請求項８に記載の組成物。
【発明の詳細な説明】
技術分野
本発明は、水性エマルション樹脂組成物に関する。
背景技術
従来、水性のフッ素樹脂組成物を耐候性塗料用樹脂として利用する技術が知られているが、耐水性、耐溶剤性、汚染性、硬度などの点で一般的に溶剤架橋型の塗料にくらべて性能が劣る。これを改良するために、水性架橋型フッ素樹脂の開発も検討されているが、現時点では不充分である。クロロトリフルオロエチレンやテトラフルオロエチレン、ヘキサフルオロプロピレンと架橋用モノマーの共重合体の例としては、ＵＳＰ５５４８０１９号、特開平７−３２４１８０号公報に開示されている。しかしながら、これらは非フルオロオレフィンモノマーとの共重合体であり、非フルオロオレフィンモノマーの導入量（約５０モル％）が比較的多いため、樹脂およびその塗膜の耐久性、耐候性に劣る。
また、フッ化ビニリデン重合体と架橋性基を有するアクリル重合体との組成物として特開平７−２６８１６３号公報、特開２００１−７２７２５号公報記載の技術などが知られている。しかしながら、これらはフッ素樹脂に架橋性基がないことやフッ素樹脂とアクリル樹脂との間に化学結合がないため耐水性、耐溶剤性、汚染性及び硬度の点で不充分である。これらは塗膜全体の架橋密度が低いこと、フッ素樹脂と架橋反応した後のアクリル樹脂との相溶性が低いことが原因であると推量できる。
本発明は、耐水性、耐溶剤性、汚染性及び硬度の優れた水性エマルション樹脂組成物を提供することを目的とする。
発明の開示
本発明は、以下の水性エマルション樹脂組成物を提供するものである。
１．  分子の末端および／または側鎖に架橋性基を有する少なくとも１つのフルオロオレフィン重合体及び分子の末端および／または側鎖に架橋性基を有する少なくとも１つの非フルオロオレフィン重合体を含む樹脂組成物、並びに、イソシアネート、メラミン、ヒドラジド、カルボジイミド、シラン及びエポキシ化合物からなる群から選ばれる少なくとも１種の硬化剤を含む水性エマルション樹脂組成物。
２．  硬化剤がイソシアネートであり、フルオロオレフィン重合体の架橋性基と非フルオロオレフィン重合体の架橋性基の組み合わせが、水酸基（フルオロオレフィン重合体）／水酸基（非フルオロオレフィン重合体）、カルボキシル基（フルオロオレフィン重合体）／水酸基（非フルオロオレフィン重合体）、あるいは、スルフォン酸基（フルオロオレフィン重合体）／水酸基（非フルオロオレフィン重合体）である項１記載の組成物
３．  硬化剤がヒドラジドであり、フルオロオレフィン重合体の架橋性基と非フルオロオレフィン重合体の架橋性基の組み合わせが、水酸基（フルオロオレフィン重合体）／ケトン基（非フルオロオレフィン重合体）、カルボキシル基（フルオロオレフィン重合体）／ケトン基（非フルオロオレフィン重合体）、あるいは、スルフォン酸基（フルオロオレフィン重合体）／ケトン基（非フルオロオレフィン重合体）、である項１記載の組成物
４．  硬化剤がカルボジイミドであり、フルオロオレフィン重合体の架橋性基と非フルオロオレフィン重合体の架橋性基の組み合わせが、水酸基（フルオロオレフィン重合体）／カルボキシル基（非フルオロオレフィン重合体）、カルボキシル基（フルオロオレフィン重合体）／カルボキシル基（非フルオロオレフィン重合体）、カルボキシル基（フルオロオレフィン重合体）／水酸基（非フルオロオレフィン重合体）、あるいは、スルフォン酸基（フルオロオレフィン重合体）／カルボキシル基（非フルオロオレフィン重合体）である項１記載の組成物
５．  フルオロオレフィン重合体がポリフッ化ビニリデンである項１記載の組成物。
６．  樹脂組成物がシード重合法により製造された項１記載の組成物。
７．  硬化剤がＰＥＯ変性イソシアネートである項１に記載の組成物。
８．  分子の末端及び／又は側鎖に少なくとも１つの共有結合により連結されたフルオロオレフィン重合体と非フルオロオレフィン重合体の少なくとも１つの化学結合体（ｃｈｅｍｉｃａｌｌｙ  ｂｏｎｄｅｄ  ｐｒｏｄｕｃｔ）を含み、フルオロオレフィン重合体と非フルオロオレフィン重合体の一方または両方が架橋性基を有する水性エマルション樹脂組成物。
９．  イソシアネート、メラミン、ヒドラジド、カルボジイミド、シラン及びエポキシの化合物からなる群から選ばれる少なくとも１種の硬化剤をさらに含む項８に記載の組成物。
１０．  フルオロオレフィン重合体の架橋基と、それと共有結合を形成し得る非フルオロオレフィン重合体の官能基の組み合わせが、カルボキシル基／エポキシ基、カルボキシル基／水酸基、カルボキシル基／アミノ基、水酸基／エポキシ基、水酸基／イソシアネート基、水酸基／カルボキシル基、エポキシ基／カルボキシル基、エポキシ基／水酸基、スルフォン酸基／アミノ基、スルフォン酸基／水酸基、及び、スルフォン酸基／エポキシ基からなる群から選ばれる少なくとも１種である項８記載の組成物
１１．  フルオロオレフィン重合体がフッ化ビニリデン重合体である項８記載の組成物。
１２．  硬化剤がＰＥＯ変性イソシアネートである項８に記載の組成物。
発明の詳細な説明
本発明において、フルオロオレフィン重合体を構成するモノマーとしてはテトラフルオロエチレン（ＴＦＥ）、トリフルオロエチレン（ＴｒＦＥ）、クロロトリフルオロエチレン（ＣＴＦＥ）、ヘキサフルオロプロピレン（ＨＦＰ）、フッ化ビニル（ＶＦ）、フッ化ビニリデン（ＶｄＦ）などがあげられ、これらの１種又は２種以上を重合してもよく、上記フルオロオレフィンと架橋性基を有するモノマーを共重合することもできる。フルオロオレフィンのみを重合する場合、連鎖移動剤の存在下に重合することにより、フルオロオレフィン重合体の末端に架橋性基を導入することができる。好ましいフルオロオレフィン重合体は、フッ化ビニリデン共重合体である。
フッ化ビニリデン共重合体としては、フッ化ビニリデンと１種又は２種以上のフッ化ビニリデンを除くフルオロオレフィンを連鎖移動剤の存在下に反応させて、フルオロオレフィンのみからなる共重合体としてもよく、フッ化ビニリデンと架橋性基を含有するモノマーを、必要に応じて１種以上のフッ化ビニリデンを除くフルオロオレフィンと共重合してもよい。
フッ化ビニリデン共重合体に含まれるフルオロオレフィンとしては、たとえばテトラフルオロエチレン（ＴＦＥ）、トリフルオロエチレン（ＴｒＦＥ）、クロロトリフルオロエチレン（ＣＴＦＥ）、ヘキサフルオロプロピレン（ＨＦＰ）、フッ化ビニル（ＶＦ）などがあげられるが、ＶｄＦモノマーの共重合反応性の点からＴＦＥ、ＨＦＰ、ＣＴＦＥが好ましい。
前記フッ化ビニリデン共重合体における、フッ化ビニリデンと前記他のフルオロオレフィンとの組み合わせとしては、たとえばＶｄＦ／ＴＦＥ、ＶｄＦ／ＴＦＥ／ＨＦＰ、ＶｄＦ／ＴＦＥ／ＣＴＦＥ、ＶｄＦ／ＴＦＥ／ＴｒＦＥ、ＶｄＦ／ＣＴＦＥ、ＶｄＦ／ＨＦＰ、ＶｄＦ／ＴＦＥ／ＨＦＰ／ＣＴＦＥなどの組み合わせが好ましい。これらのなかでも特にＶｄＦ／ＴＦＥ、ＶｄＦ／ＣＴＦＥ、ＶｄＦ／ＨＦＰの組み合わせが好ましい。
本発明におけるフルオロオレフィン重合体および非フルオロオレフィン重合体の架橋性基としては水酸基、カルボキシル基、エポキシ基、アミノ基、ケトン基、スルフォニル基、シリル基、ハロゲン原子（塩素、臭素、ヨウ素、好ましくは臭素またはヨウ素、特にヨウ素）、アミド基およびそれらの金属塩基、アンモニウム塩基が好ましい。金属塩基としてはカルボキシル基やスルフォニル基のナトリウム、カリウム塩が挙げられる。アンモニウム塩基としては、アミノ基の塩酸塩、臭化水素酸塩、硫酸塩が挙げられる。
フルオロオレフィン重合体の架橋性基と非フルオロオレフィン重合体の架橋性基の好ましい組み合わせは：水酸基（フルオロオレフィン重合体）／水酸基（非フルオロオレフィン重合体）、水酸基（フルオロオレフィン重合体）／カルボキシル基（非フルオロオレフィン重合体）、水酸基（フルオロオレフィン重合体）／ケトン基（非フルオロオレフィン重合体）、カルボキシル基（フルオロオレフィン重合体）／カルボキシル基（非フルオロオレフィン重合体）、カルボキシル基（フルオロオレフィン重合体）／水酸基（非フルオロオレフィン重合体）、カルボキシル基（フルオロオレフィン重合体）／ケトン基（非フルオロオレフィン重合体）、スルフォン酸基（フルオロオレフィン重合体）／水酸基（非フルオロオレフィン重合体）、スルフォン酸基（フルオロオレフィン重合体）／ケトン基（非フルオロオレフィン重合体）、スルフォン酸基（フルオロオレフィン重合体）／カルボキシル基（非フルオロオレフィン重合体）を包含する。
フルオロオレフィンと共重合させる架橋性基含有モノマー及びその重合体の製造についてはＷＯ９５／３３７８２号、特開平８−６７７９５号公報、ＵＳＰ５５４８０１９号、特開平７−３２４１８０号公報記載のものが利用できる。
具体的な架橋性基含有モノマーは、例えば以下の（１）〜（３）、（Ｉ）〜（ＶＩＩ）のモノマーを含む：
ＣＨ２＝ＣＨＯ（ＣＨ２）ｐ（ＯＣＨ２ＣＨ２）ｑ（ＯＣＨ２ＣＨ（ＣＨ３））ｒＯＨ  （１）
（ｐは１〜１０の整数、ｑは２〜２０の整数、ｒは０〜２０の整数であり、オキシエチレン単位及びオキシプロピレン単位はブロック、ランダムのいずれの型で配列されていてもよい）；
ＣＨ２＝ＣＨＣＨ２Ｏ（ＣＨ２）ｐ（ＯＣＨ２ＣＨ２）ｑ（ＯＣＨ２ＣＨ（ＣＨ３））ｒＯＨ  （２）
（ｐ、ｑ、ｒは（１）式のものと同様であり、オキシエチレン単位とオキシプロピレン単位はブロック、ランダムのいずれの型で配列されていてもよい）；
ＣＨ２＝ＣＨＯ（ＣＨ２）ｓＯ（ＣＯ（ＣＨ２）ｔＯ）ｕＨ  （３）
（ｓは１〜１０の整数、ｔは１〜１０の整数、ｕは１〜３０の整数である）；
一般式（Ｉ）：
ＣＦ２＝ＣＦ（ＣＦ２）ａ−Ｙ      （Ｉ）
［式中、ａは１〜１０の整数、ＹはＳＯ３ＭまたはＣＯＯＭ（ＭはＨ、ＮＨ４またはアルカリ金属）である］；
一般式（ＩＩ）：
ＣＦ２＝ＣＦ（ＣＦ２ＣＦＸ）ｂ−Ｙ      （ＩＩ）
［式中、ＸはＦまたはＣＦ３、ｂは１〜５の整数、ＹはＳＯ３ＭまたはＣＯＯＭ（ＭはＨ、ＮＨ４またはアルカリ金属）である］；
一般式（ＩＩＩ）：
ＣＦ２＝ＣＦ−Ｏ−（ＣＦＸ）ｃ−Ｙ        （ＩＩＩ）
［式中、ＸはＦまたはＣＦ３、ｃは１〜１０の整数、ＹはＳＯ３ＭまたはＣＯＯＭ（ＭはＨ、ＮＨ４またはアルカリ金属）である］；
一般式（ＩＶ）：
ＣＦ２＝ＣＦ−Ｏ−（ＣＦ２ＣＦＸ−Ｏ）ｄ−ＣＦ２ＣＦ２Ｙ    （ＩＶ）
［式中、ＸはＦまたはＣＦ３、ｄは１〜１０の整数、ＹはＳＯ３ＭまたはＣＯＯＭ（ＭはＨ、ＮＨ４またはアルカリ金属）である］；
一般式（Ｖ）：
ＣＨ２＝ＣＦＣＦ２−Ｏ−（ＣＦ（ＣＦ３）ＣＦ２−Ｏ）ｅ−ＣＦ（ＣＦ３）Ｙ    （Ｖ）
［式中、ｅは０または１〜１０の整数、ＹはＳＯ３ＭまたはＣＯＯＭ（ＭはＨ、ＮＨ４またはアルカリ金属）である］；
一般式（ＶＩ）：
ＣＦ２＝ＣＦＣＦ２−Ｏ−（ＣＦ（ＣＦ３）ＣＦ２−Ｏ）ｆ−ＣＦ（ＣＦ３）Ｙ    （ＶＩ）
［式中、ｆは１〜１０の整数、ＹはＳＯ３ＭまたはＣＯＯＭ（ＭはＨ、ＮＨ４またはアルカリ金属）である］
一般式（ＶＩＩ）：
ＣＨ２＝ＣＦＣＦ２−Ｒｆ１−（ＣＨ２）ｇ−Ｘ１  （ＶＩＩ）
［式中、Ｘ１は−ＣＨ２ＯＨ、−ＣＯＯＲ１、（ここでＲ１はＨ、炭素数１〜６のアルキル基、Ｎａ、Ｋ、ＬｉまたはＮＨ４）、
2003002660.tif 000002
を示す。Ｒｆ１は炭素数１〜４０のフッ素置換されたアルキレン基または−ＯＲｆ２−（Ｒｆ２は炭素数１〜４０のフッ素置換されたアルキレン基または炭素数３〜５０のフッ素置換されたエーテル基）を示す。ｇは０または１〜６の整数である］。この他に、共重合可能なモノマーとして、アクリルアミドとその誘導体、メタクリルアミドとその誘導体、Ｎ−メチロールアクリルアミド誘導体、アクリル酸エチルカルビトール、２−ヒドロキシエチルアクリロイルホスフェート、ブトキシエチルアクリレートなどがある。
アルカリ金属としては、ナトリウム、カリウム、リチウムなどが挙げられる。
炭素数１〜６のアルキル基としては、メチル、エチル、ｎ−プロピル、イソプロピル、ｎ−ブチル、イソブチル、ｓｅｃ−ブチル、ｔｅｒｔ−ブチル、ペンチル、ヘキシルなどの直鎖または分枝を有する炭素数１〜６のアルキル基が例示される。
フルオロオレフィン共重合体における架橋性基含有モノマーの割合は、好ましくは３０モル％以下、より好ましくは２０モル％以下、さらに好ましくは０．１〜１０モル％、特に０．５〜５モル％である。
また、フルオロオレフィン重合体に架橋性基を導入するその他の方法としては、架橋性基を有する連鎖移動剤を使用して分子の末端に架橋性基を導入する方法もあげられ、好ましい。連鎖移動剤としては、Ｉ−（ＣＨ２）ｎ−Ｉ（ｎは１〜４の整数）を用いることができる。連鎖移動剤は、フルオロオレフィンモノマー１００重量部に対して０．０１〜５重量部程度使用できる。
本発明における「フルオロオレフィン重合体と非フルオロオレフィン重合体を含む樹脂組成物は、シード重合（２段重合）により調製することが可能であり、それが好ましい。たとえば、フルオロオレフィン系重合体のエマルションに非フルオロオレフィンモノマーを逐次供給してこれを重合することが好ましい。
非フルオロオレフィン重合体用のモノマーとしては、たとえばアクリル酸、メタクリル酸、マレイン酸、クロトン酸などの不飽和カルボン酸、アクリル酸メチルなどのアクリル酸エステル、メタクリル酸メチル（ＭＭＡ）などのメタクリル酸エステル、アクリルアミド、メタクリルアミド、Ｎ−メチルアクリルアミド、Ｎ−メチロールアクリルアミド、Ｎ−ブトキシメチルアクリルアミド、Ｎ−メチロールメタクリルアミド、Ｎ−メチルメタクリルアミド、Ｎ−ブトキシメチルメタクリルアミドなどのアミド化合物、アクリル酸ヒドロキシエチル、メタクリル酸ヒドロキシエチル、アクリル酸ヒドロキシプロピル、メタクリル酸ヒドロキシプロピルなどの水酸基含有単量体、アクリル酸グリシジル、メタクリル酸グリシジルなどのエポキシ基含有単量体、γ−トリメトキシシランメタクリレート、γ−トリエトキシシランメタクリレートなどのシラノール基含有単量体、アクロレインなどのアルデヒド基含有単量体、下記一般式で表されるもの、
ＣＨ２＝ＣＲ１−ＣＯＯ−ＣＨＲ２−ＣＲ３Ｒ４−ＣＨＯ
（ここで、式中Ｒ１はＨまたはＣＨ３；Ｒ２はＨまたは１〜３個の炭素原子を有するアルキル基；Ｒ３は１〜３個の炭素原子を有するアルキル基；Ｒ４は１〜４個の炭素原子を有するアルキル基を示す。）、具体的には、（メタ）クリルオキシアルキルプロパナール、アセトニトリルアクリレート、ジアセトンアクリレート、ジアセトンメタクリレート、２−ヒドロキシプロピレルアクリレート−アセチルアセテートおよびブタンジオール−１，４−アクリレート−アセチルアセテートなどの架橋基用アクリルモノマーなどが挙げられ、ビニル化合物としては、たとえばスチレン（Ｓｔ）、アクリロニトリルなどが挙げられる。非フルオロオレフィン重合体としては、これらのモノマーの１種または２種以上のホモポリマーまたはコポリマーが挙げられる。
フッ化ビニリデン共重合体とシード重合される非フルオロオレフィンモノマーは、相溶性の点からアクリル酸エステルおよび／またはメタクリル酸エステルが好ましい。これらの重合は、特開２００１−７２７２５号の記載に従って行うことができ、例えば以下の方法により行うことができる。
本発明の樹脂組成物は、フルオロオレフィン重合体のラテックスに少なくとも１種の非フルオロオレフィン単量体を加えて重合させるシード重合法により製造することができる。
シード重合は、乳化重合に通常使用されるのと同じ条件下に実施されることができる。界面活性剤、重合開始剤、連鎖移動剤、ｐＨ調整剤、そして任意成分としての溶剤及びキレート化剤が種ラテックスと混合され、そして分子状酸素を除去するためのパージ後に、反応が不活性雰囲気下に大気圧で約２０℃〜約９０℃、好ましくは約４０℃〜約８０℃の温度で０．５〜６時間実施される。
フルオロオレフィン重合体としてフッ化ビニリデンの単独重合体又は共重合体を用いる場合、非フルオロオレフィン重合体としては、アクリル酸エステル、メタクリル酸エステルから選ばれる少なくとも１種を主成分とすることが好ましい。架橋性基は、連鎖移動剤又は架橋性基を有する前記非フルオロオレフィンモノマーを配合することにより導入できる。架橋性基含有非フルオロオレフィンモノマーは、全非フルオロオレフィンモノマー１００重量部に対して０．０１〜１０重量部、好ましくは０．０１〜５重量部使用することができる。
非フルオロオレフィンモノマーは、フルオロオレフィン重合体１００重量部当たり好ましくは１０〜２００重量部、より好ましくは２０〜８０重量部、さらに好ましくは３０〜７０重量部、特に４０〜６０重量部使用できる。従って、フルオロオレフィン重合体と非フルオロオレフィン重合体の樹脂組成物または化学結合体は、フルオロオレフィン重合体１００重量部当たり、非フルオロオレフィン重合体を好ましくは１０〜２００重量部、より好ましくは２０〜８０重量部、さらに好ましくは３０〜７０重量部、特に４０〜６０重量部含むことになる。なお、フルオロオレフィン重合体と非フルオロオレフィン重合体の化学結合体の比は、フルオロオレフィン重合体１重量部に対し非フルオロオレフィン重合体が０．１〜２．０重量部、より好ましくは０．２〜０．８重量部、さらに好ましくは０．３〜０．７重量部、特に０．４〜０．６重量部である。本発明の塗料用組成物または樹脂組成物では非フルオロオレフィン重合体の重量比率がフルオロオレフィン重合体より多くなっても、塗膜の耐久性などが従来の発明に比較して格段に向上しているという効果も得られる。
シード重合がバッチ重合の場合、非フルオロオレフィンモノマーの全量が反応の開始時にフルオロオレフィン重合体分散液に添加され、そして半連続重合では単量体混合物の一部分が反応の開始時に添加され次いで残りが反応の過程で連続的に又はバッチ式で供給され、そして連続重合では単量体混合物が反応の過程を通して連続式に又はバッチ式で供給される。
乳化剤としては、陰イオン性界面活性剤、非イオン性界面活性剤又はそれらの組み合わせを使用することができ、場合により両性界面活性剤、陽イオン性界面活性剤を使用することもできる。
陰イオン性界面活性剤としては、例えば、高級アルコールの硫酸エステルのナトリウム塩、アルキルベンゼンスルホン酸ナトリウム、ジアルキルスクシネートスルホン酸のナトリウム塩及びアルキルジフェニルエーテルスルホン酸のナトリウム塩を使用することができる。これらの中で、好ましいものは、アルキルベンゼンスルホン酸ナトリウム、ラウリル硫酸ナトリウム、ポリオキシエチレンアルキル（又はアルキルフェニル）エーテルスルホネート等である。非イオン性界面活性剤としては、例えば、ポリオキシエチレンアルキルエーテル及びポリオキシエチレンアルキルアリールエーテルを使用することができる。好ましいものは、ポリオキシエチレンノニルフェニルエーテル、ポリオキシエチレンオクチルフェニルエーテル等である。両性界面活性剤としては、ラウリルベタイン等が好適である。陽イオン性界面活性剤としては、例えば、アルキルピリジニウムクロリド、アルキルアンモニウムクロリド等を使用することができる。また、単量体と共重合性の界面活性剤、例えば、スチレンスルホン酸ナトリウム、アルキルアリールスルホン酸ナトリウム等を使用することができる。
乳化剤の使用量は、フルオロオレフィン重合体と非フルオロオレフィンモノマーの総計１００重量部当たり通常約０．０５〜約５重量部である。
重合開始剤としては、エチレン重合の開始のための任意の公知の水溶性及び油溶性重合開始剤を使用することができる。
水溶性開始剤としては、例えば、水溶性パースルホン酸塩及び過酸化水素を使用することができる。ある場合には、重合開始剤は還元剤と併用することができる。好適な還元剤としては、例えば、ピロ亜硫酸ナトリウム、亜硫酸水素ナトリウム、チオ硫酸ナトリウム、Ｌ−アスコルビン酸及びその塩、並びにナトリウムホルムアルデヒドスルホキシレートが挙げられる。油溶性開始剤としては、有機ペルオキシド又はアゾ開始剤が挙げられる。これらの化合物の典型的な例は、２，２’−アゾビスイソブチロニトリル、２，２’−アゾビス（４−メトキシ−２，４−ジメチルバレロニトリル）、２，２’−アゾビス−２，４−ジメチルバレロニトリル、１，１’−アゾビスシクロヘキサン−１−カルボニトリル、ベンゾイルパーオキシド、ジブチルパーオキシド、クメンヒドロパーオキシド、Ｐ−メタンヒドロパーオキシド、ｔ−ブチルパーオキシ（２−エチルヘキサノエート）、コハク酸パーオキシド、及びジアシルパーオキシド、一般には、パーオキシジカーボネート、ｔ−アミルパーオキシエステルである。ｔ−アミルヒドロパーオキシドも有用である。また、開始剤の混合物を使用することもできる。好ましい開始剤は、クメンヒドロパーオキシド、イソプロピルベンゼンヒドロパーオキシド、過硫酸アンモニウム、イソプロピルベンゼンヒドロパーオキシド、ｐ−メメンヒドロパーオキシド、２，２’−アゾビスイソブチルニトリル、ベンゾイルパーオキシド、ｔ−ブチルヒドロパーオキシド、３，５，５−トリメチルヘキサノールパーオキシド、及びｔ−ブチルパーオキシ（２−エチルヘキサノエート）である。重合開始剤の使用量は、単量体混合物の約０．１〜約３重量部であってよい。
連鎖移動剤としては、Ｉ−（ＣＨ２）ｎ−Ｉ（ｎは１〜４の整数）の他に、例えば、四塩化炭素、クロロホルム等のハロゲン化炭化水素、ｎ−ドデシルメルカプタン、ｎ−オクチルメルカプタン等のメルカプタン、ジメチルキサントゲンジスルフィド、ジイソプロピルキサントゲンジスルフィド等のキサントゲン、ジペンテン、テルピノレン等のテルペンが挙げられる。連鎖移動剤の量は、好ましくは、非フッ素系単量体混合物の約０〜約１０重量部である。
キレート化剤としては、例えば、グリシン、アラニン及びエチレンジアミンテトラ酢酸が挙げられ、そしてｐＨ調整剤としては、例えば、炭酸ナトリウム、炭酸カリウム及び炭酸水素ナトリウムが挙げられる。キレート化剤及びｐＨ調整剤の使用量は、それぞれ、非フルオロオレフィンモノマーの約０〜約０．１重量部及び約０〜約３重量部である。
反応間に少量の溶剤を添加してシード重合体の膨潤を助けることができる。典型的には、例えば、これらの溶剤は、メチルエチルケトン、アセトン、トリクロルフルオルエタン、メチルイソブチルケトン、ジメチルスルホキシド、トルエン、フタル酸ジブチル、メチルピロリドン、酢酸エチル等を、操作性、火災の危険に対する安全性、環境安全性及び生産安全性が阻害されないような少量で含むことができる。溶剤の使用量は、単量体混合物１００重量部当たり約０〜約２０重量部である。
シード重合により得られる本発明の樹脂組成物の粒度は、良好な皮膜形成及び良好な被覆光沢を得るには小さい粒度が好ましい。粒度は通常５０〜４００ｎｍ程度、好ましくは５０〜２００ｎｍ程度である。
本発明の樹脂組成物の平均粒度は、弗化ビニリデン重合体粒子の寸法を適当に選択することによって制御されることができる。
重合体粒子のｚ−平均粒径は、毛管流体力学的分別（ＣＨＤＦ）装置を使用することによって測定することができる。
所望ならば、追加量の界面活性剤及び／又はｐＨ調整剤を最終ラテックスに添加してその貯蔵安定性及び／又は反応性を向上させることができる。
本発明で得られるフルオロオレフィン重合体および非フルオロオレフィン重合体を含む樹脂組成物は、硬化剤、例えばジ−又はポリイソシアネート、ポリアジリジン、ポリカルボジイミド、ポリオキサゾリンのような公知の低分子量架橋剤、グリオキサール、二−及び三官能性アセトアセテートのようなジアルデヒド、マロネート、アセタール、トリオール及びアクリレート、シクロ脂肪族エポキシ分子、エポキシシラン及びアミノシランのような有機シラン、カルバメート、ジアミン及びトリアミン、ヒドラジド、カルボジイミド、無機キレート化剤、例えば、ある種の亜鉛及びジルコニウム塩、チタン酸塩により硬化（架橋）して、化学結合体に導くことができる。硬化剤の配合量は、フルオロオレフィン重合体および非フルオロオレフィン重合体の合計量１００重量部に対し１〜５０重量部、好ましくは５〜３０重量部である。
本発明の水性エマルジョン樹脂組成物において、硬化剤は、フルオロオレフィン重合体および非フルオロオレフィン重合体の樹脂組成物または化学結合体１００重量部に対し１〜５０重量部、好ましくは２〜３０重量部、さらに好ましくは５〜３０重量部配合され得る。
本発明の樹脂組成物は、硬化剤の他に、顔料、分散剤、増稠剤、脱泡剤、凍結防止剤及び皮膜形成剤のような典型的な塗料添加剤を添加することによって水性エマルジョン型塗料として処方することもできる。
本発明の樹脂組成物から塗料及び他の被覆材料を処方するときには、アクリル樹脂、ウレタン樹脂、エポキシ樹脂、ポリエステル樹脂、ナイロン樹脂、尿素樹脂、アルキル樹脂、マレイン化油等の如き１種以上の水溶性樹脂、及び／又は（メタ）アクリル樹脂、酢酸ビニル樹脂、エチレン酢酸ビニル樹脂、ウレタン樹脂等の如き水分散性樹脂を加えることができる。
分子の末端および／または側鎖で少なくとも１つの化学結合を有するフルオロオレフィン重合体と非フルオロオレフィン重合体の化学結合体については上記の方法で重合体に導入した架橋性基を利用して化学結合を生成させる方法があげられる。
この架橋性基を用いた化学結合を生成する反応はシード重合の最中またはシード重合後に行われる。あるいは、この架橋性基を用いた化学結合を生成する反応はシード重合の前に行われる。または架橋性基を有する樹脂と硬化剤とを混合したのち、架橋反応が進行し、硬化剤を介してフルオロオレフィン重合体と非フルオロオレフィン重合体が、化学結合により架橋することにより達成される。
上記の重合体に導入した架橋性基を利用して化学結合を生成させる方法としては、重合体に導入した架橋性基と化学結合を形成できる官能基を有したモノマーをシード重合の前にあらかじめ反応させておき、その後シード重合を行い、フルオロオレフィン重合体と非フルオロオレフィン重合体の化学結合体（グラフト重合体）を生成させる方法、または重合体に導入した架橋性基と化学結合を形成できる官能基を有したモノマーを含むモノマーのシード重合を行い、フルオロオレフィン重合体と非フルオロオレフィン重合体の化学結合体を生成させる方法があげられ好ましい。
上記重合体の架橋性基とモノマーの官能基の組み合わせ（フルオロオレフィン重合体／非フルオロオレフィン重合体）としては、カルボキシル基／エポキシ基、カルボキシル基／水酸基、カルボキシル基／アミノ基、水酸基／エポキシ基、水酸基／イソシアネート基、水酸基／カルボキシル基、エポキシ基／カルボキシル基、エポキシ基／水酸基、スルホン酸基／アミノ基、スルホン酸基／水酸基、スルホン酸基／エポキシ基等があげられ好ましい。これらのなかでも、カルボキシル基／エポキシ基が特に好ましい。
硬化剤としてはイソシアネート、メラミン、ヒドラジド、カルボジイミド、シランおよびエポキシの化合物が挙げられる。
硬化剤のメラミン、シランの具体例としては、特開平４−２７９６１２号公報記載のものがあげられる。より具体的には、メラミンとしては、Ｎ−メチルメラミン樹脂、アルキル化メチルメラミン樹脂、メラミンをメチロール化したメチロール化メラミン樹脂、メチロール化メラミンをメタノール、エタノール、ブタノールなどのアルコール類でエーテル化したアルキルエーテル化メラミン樹脂などがあげられ、シランとしては、ジメチルジメトキシシラン、ジブチルジメトキシシラン、ジイソプロピルジプロポキシシラン、ジフェニルジブトキシシラン、ジフェニルエトキシシラン、ジエチルジシラノール、ジヘキシルジシラノールメチルトリメトキシシラン、メチルトリエトキシシラン、エチルトリエトキシシラン、プロピルトリメトキシシラン、フェニルトリエトキシシラン、フェニルトリブトキシシラン、ヘキシルトリアセトキシシラン、メチルトリシラノール、フェニルトリシラノール、テトラメトキシシラン、テトラエトキシシラン、テトラプロポキシシラン、テトラアセトキシシラン、ジイソプロポキシジバレロキシシラン、テトラシラノールなどがあげられる。
硬化剤のエポキシとしては、たとえば特開平２−２３２２５０号公報、特開平２−２３２２５１号公報などに記載されているものが使用でき、具体的には、
2003002660.tif 000003
が例示される。
水性塗料に使用する場合は、これらのなかでも水溶性、水分散性のものが好ましい。
水性塗料用イソシアネート化合物ではポリエチレンオキシド変性したものがより好ましく、特開平１１−３１０７００号、特開平７−３３０８６１号、特開昭６１−２９１６１３号に記載のイソシアネートが好適である。
具体的には、乳化剤で変性した脂肪族ポリイソシアネート又は芳香族ポリイソシアネートが例示される。
脂肪族ポリイソシアネートとしては、例えば、ジイソシアネート［トリメチレンジイソシアネート、テトラメチレンジイソシアネート、１，６−ジイソシアナトヘキサン（ヘキサメチレンジイソシアネート，ＨＤＩ）、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、２，６−ジイソシアネートメチルカプトロエートなど］、ポリイソシアネート［リジンエステルトリイソシアネート、１，４，８−トリイソシアネートオクタン、１，６，１１−トリイソシアネートウンデカン、１，８−ジイソシアネート−４−イソシアネートメチルオクタン、１，３，６−トリイソシアネートヘキサン、２，５，７−トリメチル−１，８−ジイソシアネート−５−イソシアネートメチルオクタンなど］が例示できる。
脂環族ポリイソシアネートとしては、例えば、ジイソシアネート［１，３−シクロペンテンジイソシアネート、１，４−シクロヘキサンジイソシアネート、１，３−シクロヘキサンジイソシアネート、１−イソシアナト−３，３，５−トリメチル−５−イソシアナトメチル−シクロヘキサン（イソホロンジイソシアネート，ＩＰＤＩ）、４，４′−メチレンビス（シクロヘキシルイソシアネート）、メチル−２，４−シクロヘキサンジイソシアネート、メチル−２，６−シクロヘキサンジイソシアネート、１，３−又は１，４−ビス（イソシアネートメチル）シクロヘキサンなど］、ポリイソシアネート［１，３，５−トリイソシアネートシクロヘキサン、１，３，５−トリメチルイソシアネートシクロヘキサン、２−（３−イソシアネートプロピル）−２，５−ジ（イソシアネートメチル）−ビシクロ（２．２．１）ヘプタン、２−（３−イソシアネートプロピル）−２，６−ジ（イソシアネートメチル）−ビシクロ（２．２．１）ヘプタン、３−（３−イソシアネートプロピル）−２，５−ジ（イソシアネートメチル）−ビシクロ（２．２．１）ヘプタン、５−（２−イソシアネートエチル）−２−イソシアネートメチル−３−（３−イソシアネートプロピル）−ビシクロ（２．２．１）ヘプタン、６−（２−イソシアネートエチル）−２−イソシアネートメチル−３−（３−イソシアネートプロピル）−ビシクロ（２．２．１）ヘプタン、５−（２−イソシアネートエチル）−２−イソシアネートメチル−２−（３−イソシアネートプロピル）−ビシクロ（２．２．１）−ヘプタン、６−（２−イソシアネートエチル）−２−イソシアネートメチル−２−（３−イソシアネートプロピル）−ビシクロ（２．２．１）ヘプタンなど］が例示できる。これらのポリイソシアネートは単独で又は二種以上組合せて使用できる。
乳化剤としては、ポリオキシエチレンアルキルエーテル（例えば、ポリオキシエチレンモノオクチルエーテル、ポリオキシエチレンモノラウリルエーテル、ポリオキシエチレンモノデシルエーテル、ポリオキシエチレンモノセチルエーテル、ポリオキシエチレンモノステアリルエーテル、ポリオキシエチレンモノオレイルエーテルなどのポリオキシエチレンＣ８−２４アルキルエーテル、好ましくはポリオキシエチレンＣ１０−２２アルキルエーテル、特にポリオキシエチレンＣ１２−１８アルキルエーテル）、ポリオキシエチレンモノアルキルアリールエーテル（例えば、ポリオキシエチレンモノオクチルフェニルエーテル、ポリオキシエチレンモノノニルフェニルエーテル、ポリオキシエチレンモノデシルフェニルエーテルなどのポリオキシエチレンＣ８−１２アルキル−Ｃ６−１２アリールエーテル）、ポリオキシエチレンソルビタン高級脂肪酸エステル（ポリオキシエチレンソルビタンモノラウレート、ポリオキシエチレンソルビタンモノステアレート、ポリオキシエチレンソルビタンモノオレエート、ポリオキシエチレンソルビタンジステアレート、ポリオキシエチレンソルビタントリステアレートなどのポリオキシエチレンソルビタン−モノ，ジ又はトリＣ１０−２４脂肪酸エステル）、ポリオキシエチレンモノ高級脂肪酸エステル（ポリオキシエチレンモノラウリン酸エステル，ポリオキシエチレンモノステアリン酸エステルなどのポリオキシエチレンモノＣ１０−２４脂肪酸エステルなど）などが例示できる。これらのノニオン性乳化剤は単独で又は二種以上組合せて使用できる。好ましいノニオン性乳化剤には、ポリオキシエチレンＣ８−２４アルキルエーテル、ポリオキシエチレンＣ８−１２アルキルフェニルエーテルが含まれる。
前記ポリイソシアネートと乳化剤との割合は、ポリイソシアネート中のイソシアネート基１当量に対して、乳化剤の活性水素原子０．０１〜０．０３４当量、好ましくは０．０１５〜０．０３当量程度の範囲から選択できる。
水性塗料用カルボジイミド化合物としては、日清紡社製カルボジライトＥ−０１、Ｅ−０２が挙げられる。さらに、特開昭６３−２６４１２８号公報、ＵＳＰ４８２０８６３号、ＵＳＰ５１０８６５３号、ＵＳＰ５０４７５８８号、ＵＳＰ５０８１１７３号記載のものが挙げられ、具体的には、式：
Ｒ−Ｘ−Ｒ’
〔式中、Ｘはウレチジノン、ジアゼチジンチオン、Ｎ−アシル尿素、グアニジン、イソ尿素、イソチオ尿素およびカルボジイミドからなる群から選ばれ、
Ｒ’はポリ（エチレングリコール）、ポリ（プロピレングリコール）、メトキシポリエチレングリコールなどのアルコキシポリエチレングリコール、メトキシポリプロピレングリコールなどのアルコキシポリプロピレングリコールが例示され、
Ｒは、一般式
2003002660.tif 000004
（式中、Ｒ１，Ｒ２，Ｒ３およびＲ４は、同一もしくは異なり、多官能性カルボジイミドを実質的に阻害しない有機基、例えば低級アルキル基、シクロアルキル基、アリール基等であり、Ｄはアルキレンもしくはアリーレンであり、ｒ、ｓ、ｔ、ｘ、ｙおよびｚは、１〜６である。）で表される基、一般式：
2003002660.tif 000005
（式中、Ｒ１，Ｒ２およびＲ４は同一もしくは異なり、炭素数１〜１２のアルキル基、Ｒ５およびＲ６は同一もしくは異なり、アルキル、シクロアルキル、アリール、アラルキル、複素環基、シアノ、ニトロ、ハロ、アルキルスルフィド、ジアルキルアミノアルキル、シラン、アルコキシまたはアリールオキシであり、Ｚは分枝の部位として機能するのに適した化合物の残基であり、ａ，ｂおよびｃは各々０〜１２である）で表される基、好ましくは１，３，６−トリ−（Ｎ−イソプロピル−Ｎ‘−メチレンカルボジイミド）ヘキサン、１，３，６−トリ−（Ｎ−シクロヘキシル−Ｎ‘−メチレンカルボジイミド）ヘキサン、１，３，６−トリ−（Ｎ−ｎ−ブチル−Ｎ‘−メチレンカルボジイミド）ヘキサンが例示される。〕
で表されるカルボジイミド化合物が挙げられる。
水性塗料用ヒドラジド化合物としては、特開平７−２６８１６３号公報、特開平９−２９１１８６号公報記載のものが挙げられ、具体的にはシュウ酸ジヒドラジド，マロン酸ジヒドラジド，コハク酸ジヒドラジド，グルタル酸ジヒドラジド，アジピン酸ジヒドラジド，イソフタル酸ジヒドラジド，セバシン酸ジヒドラジド，マレイン酸ジヒドラジド，フマル酸ジヒドラジドおよびイタコン酸ジヒドラジド等の２〜１０個、特に４〜６個の炭素原子を含有するジカルボン酸ジヒドラジド、またエチレン−１，２−ジヒドラジン，プロピレン−１，３−ジヒドラジンおよびブチレン−１，４−ジヒドラジン等の２〜４個の炭素原子を有する脂肪族の水溶性ジヒドラジンが挙げられ、これらの中でもアジピン酸ジヒドラジド、イソフタル酸ジヒドラジド、セバシン酸ジヒドラジドが好ましい。
本発明の組成物に配合できる顔料としては、縮合アゾ化合物、イソインドリノン、キナクリドン、ジケトピロロピロール、アントラキノン、ジオキサジン、各種の有機金属錯体などの有機顔料；酸化チタン（ルチル型が好ましくさらにアルミナ処理、シリカ処理、ジルコニア処理の施してある酸化チタンが好ましい）、赤色酸化鉄、黄色酸化鉄、黒色酸化鉄、カーボン、酸化クロム、クロム酸鉛、白鉛、モリブデンオレンジなどの無機顔料；アルミニウム粉、ステンレススチール粉などの金属粉；体質顔料などがあげられる。体質顔料としては、たとえばタルク、シリカ、炭酸カルシウム、硫酸バリウム、マイカ、ケイソウ土、アスベスト、塩基性ケイ酸塩などがあげられる。
本発明の組成物は、耐水性、耐溶剤性、汚染性及び硬度の優れた塗膜を得るための架橋用樹脂組成物及び塗料用組成物を提供することができる。
発明を実施するための最良の形態
次に本発明を実施例に基づいてさらに具体的に説明するが、本発明はこれらのみに限定されるものではない。
合成例１
内容量１リットルの攪拌機付耐圧反応容器に、脱イオン水５００ミリリットル、パーフルオロオクタン酸アンモニウム塩１．０ｇを仕込み、チッ素ガスの圧入、脱気を繰り返して溶存空気を除去した後、ＶｄＦ／ＴＦＥ／ＣＴＦＥ／ＣＨ２＝ＣＦＣＦ２ＯＣＦ（ＣＦ３）ＣＦ２ＯＣＦ（ＣＦ３）−ＣＨ２−ＯＨの７４／１２／１２／２モル％比の混合モノマーを、６５℃で該容器の内圧が２．０ＭＰａになるまで圧入した。つぎに、過硫酸アンモニウム０．２ｇを仕込み、前記容器の内圧が２．０ＭＰａで一定となるように前記混合モノマーを連続して供給し、５時間重合を行ったのち、該容器内を常温、常圧に戻し重合を終了し、本発明の重合体水性分散液を得た。固形分４０重量％であった。
合成例２
実施例１において、モノマー組成をＶｄＦ／ＴＦＥ／ＣＴＦＥ／ＣＨ２＝ＣＦＣＦ２ＯＣＦ（ＣＦ３）ＣＦ２ＯＣＦ（ＣＦ３）−ＣＯＯＨの７４／１２／１２／２モル％比で採用したこと以外は実施例１と同様の方法により、本発明の重合体水性分散液を得た。
合成例３
内容量１リットルの攪拌機付耐圧反応容器に、脱イオン水５００ミリリットル、パーフルオロオクタン酸アンモニウム塩１．０ｇを仕込み、チッ素ガスの圧入、脱気を繰り返して溶存空気を除去した後、ＶｄＦ／ＨＦＰ／ＣＨ２＝ＣＦＣＦ２ＯＣＦ（ＣＦ３）ＣＦ２ＯＣＦ（ＣＦ３）−ＣＯＯＨの８８／２０／２モル％比の混合モノマーを、６５℃で該容器の内圧が１．８ＭＰａになるまで圧入した。つぎに、過硫酸アンモニウム０．２ｇを仕込み、前記容器の内圧が１．８ＭＰａで一定となるように前記混合モノマーを連続して供給し、５時間重合を行ったのち、該容器内を常温、常圧に戻し重合を終了し、本発明の重合体水性分散液を得た。固形分４３重量％であった。
比較合成例１
実施例１において、モノマー組成をＶｄＦ／ＴＦＥ／ＣＴＦＥの７４／１４／１２モル％比で採用したこと以外は実施例１と同様の方法により、重合体水性分散液を得た。
比較合成例２
実施例３において、モノマー組成をＶｄＦ／ＨＦＰの８８／２２モル％比で採用したこと以外は実施例３と同様の方法により、重合体水性分散液を得た。
実施例１
攪拌機、温度計、還流管を備えた２リットルの４つ口フラスコに合成例１と同様にして得られた重合体水分散液７００重量部、アルキルスルホサクシネートナトリウム塩水溶液（花王（株）製、レオドールＯＴ−Ｐ、不揮発分７０重量％）５．７重量部、メタクリル酸メチル（ＭＭＡ）５６．３重量部、アクリル酸ｎ−ブチル（ＢＡ）４８．２重量部、アクリル酸（ＡＡｃ）３．６重量部、メタクリル酸ヒドロキシプロピル（ＨＰＭＡ）１２．０重量部を仕込み、８０℃に温度を上げた。その後、過硫酸アンモニウム３％水溶液１２重量部を加え、８０℃で４時間重合した後、冷却し、反応を停止した。ついでアンモニア水でｐＨ８．５に調整し、重合体水分散液を得た。この重合体水分散液と以下の顔料ペーストを使用して、次に示す白塗料を調整した。
（顔料ペーストの調製）
水１０．３５重量部に対して、サンノプコ社製のディスパーサント５０２７を５．２５重量部、エチレングリコール４．００重量部、顔料（酸化チタン）として石原産業（株）製のＣＲ−９７を７０重量部、消泡剤としてダウコーニング社製のＦＳアンチフォーム０１３Ｂを０．３０重量部およびクラリアント社製のチローゼＨ４０００Ｐの２％水溶液を１０重量部配合し、この混合物をサンドミルにより混合分散して顔料ペーストを調製した。
（白塗料の調製）
実施例１で調製した水分散液１００重量部に対し、上記で調製した顔料ペーストを３５．２９重量部、水分散性のポリイソシアネート化合物として住友バイエルウレタン（株）社製のＢａｙｈｙｄｕｒ３１００（ヘキサメチレンジイソシアネート誘導体、自己乳化性）を２．００重量部添加し、粘度調整剤としてアデカノールＵＨ−４２０（旭電化（株）製）の１０％水溶液を２．８重量部、造膜助剤としてテキサノールを５．０重量部、消泡剤としてＦＳアンチフォーム０１３Ｂを０．１重量部加え、ディスパー攪拌機を用いて充分混合して白塗料を調整した。この白塗料を用いて、次の試験を行った。
（光沢）
得られた塗料を、ガラス板上に、アプリケーターを用いて、塗膜厚さが２０μｍになるように伸展し、室温で一週間乾燥後、光沢計（スガ試験器（株）製）を用いて反射角６０°の光沢を測定した。
（加熱後光沢と外観）
得られた塗料を、ガラス板上に、アプリケーターを用いて、塗膜厚さが２０μｍになるように伸展し、室温で３時間乾燥後、１２０℃で３時間乾燥し、光沢計（スガ試験器（株）製）を用いて反射角２０°の光沢を測定した。また、目視外観をみた。
（硬度）
得られた塗料を、ガラス板上に、アプリケーターを用いて、塗膜厚さが２０μｍになるように伸展し、室温で一週間乾燥後、ＪＩＳの鉛筆硬度に準ずる方法で測定した。
（耐溶剤試験）
ガラス板上に上記の白塗料を塗布し、室温で１４日乾燥して試験板を作成する。この塗膜表面をメチルエチルケトン（ＭＥＫ）を含浸させた不織布でふき取る操作を行う。ふき取り操作は２００回往復が終了するまで行う。試験終了後、塗膜に溶解、または光沢低下が認められない場合をＡ、塗膜にわずかな溶解、光沢低下が認められる場合をＢ、著しく溶解、光沢低下が認められる場合をＣとする。
（耐候性）
得られた塗料を水性エポキシ樹脂シーラーＥＭ−０１５０（三洋化成工業（株）製）でシーラー処理したスレート板上にエアレススプレーガンにて乾燥後の塗膜の厚さが５０μｍになるように塗布した。塗布したスレート板は、室温にて２４時間乾燥したのち、８０℃で２時間乾燥した。この塗板を促進耐候性試験装置（ＳＵＶ）中で２０００時間経過後の光沢保持率を測定し、つぎのように評価した。
光沢保持率が８０％以上のときをＡ、光沢保持率が６０〜８０％のときをＢ、光沢保持率が６０％以下のときをＣとした。
実施例２
攪拌機、温度計、還流管を備えた２リットルの４つ口フラスコに合成例２と同様にして得られた重合体水分散液７００重量部、アルキルスルホサクシネートナトリウム塩水溶液（花王（株）製、レオドールＯＴ−Ｐ、不揮発分７０重量％）５．７重量部、メタクリル酸グリシジル（ＧＭＡ）１０重量部、トリエチルアミン０．５重量部を加え、攪拌下に９０℃で３時間反応させる。次に反応混合物を室温まで冷却し、メタクリル酸メチル（ＭＭＡ）５６．３重量部、アクリル酸ｎ−ブチル（ＢＡ）３８．２重量部、アクリル酸（ＡＡｃ）３．６重量部、メタクリル酸ヒドロキシプロピル（ＨＰＭＡ）１２．０重量部を仕込み、８０℃に温度を上げた。その後、過硫酸アンモニウム３％水溶液１２重量部を加え、８０℃で４時間重合した後、冷却し、反応を停止した。ついでアンモニア水でｐＨ８．５に調整し、重合体水分散液を得た。この重合体水分散液を実施例１と同様に評価検討した。
実施例３
攪拌機、温度計、還流管を備えた２リットルの４つ口フラスコに合成例３と同様にして得られた重合体水分散液をアンモニア水でｐＨ＝７．０とし、さらに水を加えて固形分を４０％としたフッ素重合体水分散液を７００重量部にＮｅｗｃｏｌ  ７０７ＳＦ（日本乳化剤（株）製、不揮発分３０重量％）１８．７重量部を仕込み良く拌した。この水分散液を８５℃に温度を上げて、メタクリル酸メチル（ＭＭＡ）５３．０重量部、アクリル酸ｎ−ブチル（ＢＡ）４３．２重量部、アクリル酸（ＡＡｃ）１．８重量部、メタクリル酸グリシジル（ＧＭＡ）１０．０部、ダイアセトンアクリルアミド１２．０重量部、Ｎｅｗｃｏｌ  ７０７ＳＦ（日本乳化剤（株）製、不揮発分３０重量％）８．０重量部、水５０．０重量部、過硫酸アンモニウム０．３６０重量部からなる乳化液を１．５時間かけて仕込んだ。その後、８５℃で１時間重合した後、冷却し、反応を停止した。ついでアンモニア水でｐＨ８．０に調整し、重合体水分散液を得た。この重合体水分散液と前記の顔料ペーストを使用して、次に示す白塗料を調整した。
（白塗料の調製）
実施例３で調製した水分散液１００重量部に対し、上記で調製した顔料ペーストを３５．２９重量部、アジピン酸ジヒドラジドの５％水溶液を１４．０重量部添加し、粘度調整剤としてアデカノールＵＨ−４２０（旭電化（株）製）の１０％水溶液を２．８重量部、造膜助剤としてテキサノールを５．０重量部、消泡剤としてＦＳアンチフォーム０１３Ｂを０．１重量部加え、ディスパー攪拌機を用いて充分混合して白塗料を調整した。この白塗料を用いて、実施例１と同様に試験を行った。
比較例１
比較合成例１の水分散体を実施例１と同様にシード重合し評価検討した。
比較例２
比較合成例２の水分散体を実施例３と同様にシード重合し評価検討した。
2003002660.tif 000006
【国際調査報告】
2003002660.tif 000007
2003002660.tif 000008
2003002660.tif 000009
2003002660.tif 000010